(57)【要約】【課題】従来よりも高強度で、かつ十分な耐疲労性を有するＰＣ鋼撚り線およびそれを用いたコンクリート構造物を提供することである。【解決手段】１本の中心線と６本の側線とを撚り合わせた７本撚り構成で、外径が１５．０〜１５．６ｍｍ、総断面積が１３５〜１４８ｍｍ２、撚り線全体の０．２％永久伸びに対する荷重が２４８ｋＮ以上、側線の０．２％永久伸びに対する荷重が中心線の０．２％永久伸びに対する荷重の８０％以上となるように調整することにより、従来よりも高強度で、かつ実用に十分な耐疲労性を有する高強度ＰＣ鋼撚り線とすることができる。【選択図】なし【特許請求の範囲】
【請求項１】
１本の中心線と６本の側線とを撚り合わせた７本撚り構成で、外径が１５．０〜１５．６ｍｍであり、総断面積が１３５〜１４８ｍｍ２であり、撚り線全体の０．２％永久伸びに対する荷重が２４８ｋＮ以上であり、側線の０．２％永久伸びに対する荷重が中心線の０．２％永久伸びに対する荷重の８０％以上である高強度ＰＣ鋼撚り線。
【請求項２】
請求項１に記載の高強度ＰＣ鋼撚り線を用いたコンクリート構造物。
【発明の詳細な説明】
【技術分野】
【０００１】
本発明は、冷間で伸線加工された複数本の線材を撚り合せて製造する高強度ＰＣ鋼撚り線と、それを用いたコンクリート構造物に関する。
【背景技術】
【０００２】
ＰＣ鋼撚り線は、通常、JIS G 3502に規定される線材を冷間で伸線加工した後、複数本撚り合わせ、最終工程で残留ひずみ除去のためのブルーイング処理を行う方法で製造され、JIS G 3536の規格を満たすものが使用されている。
【０００３】
これに対して、特許文献１では、JIS G 3536における１９本撚り線のうちの標準径が１９．３ｍｍのものに対して、撚り線構成および外径が同じで総断面積も公称断面積と同程度であり、引張荷重が規格値の下限を大幅に上回るＰＣ鋼撚り線（ＰＣストランド）が提案されている。このように引張荷重を高めたＰＣ鋼撚り線を使用すれば、コンクリート構造物の高強度化や施工性向上、すなわち、従来よりも小径のＰＣ鋼撚り線を用いたり、ＰＣ鋼撚り線の挿入ピッチを拡げたりすることができるようになる。
【特許文献１】特許第３６８４１８６号公報
【発明の開示】
【発明が解決しようとする課題】
【０００４】
しかしながら、上記特許文献１に記載されたＰＣ鋼撚り線のように引張荷重を従来よりも大幅に高めた場合、伸線加工中のひずみ時効による靭性低下を抑えつつ、JIS G 3536で規定された０．２％永久伸びに対する荷重を得ることが難しく、耐疲労性が低くなって実用に供しにくいものとなるおそれがある。
【０００５】
本発明の課題は、従来よりも高強度で、かつ十分な耐疲労性を有するＰＣ鋼撚り線およびそれを用いたコンクリート構造物を提供することである。
【課題を解決するための手段】
【０００６】
上記の課題を解決するために、本発明の高強度ＰＣ鋼撚り線は、１本の中心線と６本の側線とを撚り合わせた７本撚り構成で、外径が１５．０〜１５．６ｍｍであり、総断面積が１３５〜１４８ｍｍ２であり、撚り線全体の０．２％永久伸びに対する荷重が２４８ｋＮ以上であり、側線の０．２％永久伸びに対する荷重が中心線の０．２％永久伸びに対する荷重の８０％以上のものとした。
【０００７】
すなわち、JIS G 3536における７本撚り線のうちの標準径が１５．２ｍｍのものに対して、撚り線構成および外径が同じで総断面積も公称断面積と同程度であり、撚り線全体の０．２％永久伸びに対する荷重（以下、「０．２％荷重」と記す。）が規格値の下限（２２２ｋＮ）を大きく上回り、かつ側線と中心線の０．２％荷重の比が８０％以上となるように調整することにより、従来よりも高強度で、かつ実用に十分な耐疲労性を有するものとすることができる。
【０００８】
ここで、総断面積を上記範囲に限定したのは、総断面積が１３５ｍｍ２未満では、中心線および側線が単独で必要とされる引張強さを確保することが難しくなり、１４８ｍｍ２を超えると、外径を標準径１５．２ｍｍの許容範囲（１５．０〜１５．６ｍｍ）に収めることが難しくなるからである。また、撚り線全体の０．２％荷重が２４８ｋＮ未満では、従来のものに対する強度向上代が小さく、それを用いたコンクリート構造物の高強度化や施工性向上のメリットが小さい。さらに、側線と中心線の０．２％荷重の比を上記範囲としたのは、撚り線全体の０．２％荷重が高くても、中心線よりも定着後の疲労が進みやすい側線の０．２％荷重が低いと、十分な耐疲労性が得られなくなるからである。
【０００９】
また、コンクリート構造物に上述した構成の高強度ＰＣ鋼撚り線を用いることにより、その構造物の耐久性を確保しつつ、高強度化あるいは施工性の向上を図ることができる。
【発明の効果】
【００１０】
上述したように、本発明のＰＣ鋼撚り線は、０．２％荷重がＪＩＳ規格値の下限を上回り、かつ十分な耐疲労性を有するものであるから、従来よりも高強度で、かつ確実に実用に供することができる。
【００１１】
また、本発明のコンクリート構造物は、上記特性を有する高強度ＰＣ鋼撚り線を用いたものであるから、十分な耐久性を有し、かつ従来よりも高強度のものあるいは施工性に優れたものとなる。
【発明を実施するための最良の形態】
【００１２】
以下、図面に基づき、本発明の実施形態を説明する。この実施形態の高強度ＰＣ鋼撚り線は、１本の中心線（線径：５．２０ｍｍ）と６本の側線（線径：５．００ｍｍ）とを撚り合わせた７本撚り構成のもので、その外径は１５．２０ｍｍ、総断面積は１３９ｍｍ２となっている。この撚り線構成、外径および総断面積は、JIS G 3536における７本撚り線のうちの標準径が１５．２ｍｍのものに準じている。また、その中心線および側線の素線としては、JIS G 3502に規定されるSWRS82A、SWRS82Bと、Ｃ：０．９０〜１．３ｗｔ％、Ｓｉ：０．５〜１．２ｗｔ％、Ｍｎ：０．１〜１．０ｗｔ％、Ｃｒ：０．０５〜１．５ｗｔ％を含む過共析鋼の鋼線とを適切に組み合わせて使用し、撚り線全体の０．２％荷重が２４８ｋＮ以上となるように調整されている。
【００１３】
このＰＣ鋼撚り線の製造方法は、まず、上記の素線（線径：１３．０ｍｍ）をパテンティング処理して、その強度を１４９０〜１５５０ＭＰａに調整した後、９枚のダイスを有する連続伸線機により前記中心線および側線の線径まで冷間伸線加工する。そして、中心線と側線とを撚り合わせ、ストレッチング処理を行った後、３８０℃でブルーイング処理を行う。このストレッチング処理は、撚り線工程の途中に設置した２つのキャプスタンの間で撚り線に適度な引張荷重をかけて行う。また、ブルーイング処理は、加熱炉で２〜３秒間高周波加熱した後、水冷槽に通して水冷する。なお、加熱炉と水冷槽との間では、数秒間空冷される。
【００１４】
次に、このＰＣ鋼撚り線における側線と中心線の０．２％荷重の比が耐疲労性に及ぼす影響を調べた実験について説明する。実験では、まず、側線と中心線の素線種類の組合せを変えて０．２％荷重の比を異ならせた試験片を５種類作製し、各試験片についてＦＩＰ（Federation Internationale de la Precontrainte）で推奨されている疲労試験を行った。この疲労試験は、試験片を引張試験機にセットした状態で、規格引張荷重の６５％を上限とする振幅荷重を繰り返し負荷して、その荷重の振幅の大きさと疲労により破断するまでの繰返数との関係を調査するものである。また、ＦＩＰでは、破断までの繰返数が２×１０６回を超えるときの荷重振幅を振幅強度とし、この振幅強度が８０ＭＰａ以上であることが求められるとしている（「Recommendations for the acceptance of post-tensioning systems」、1993年、p.11-12  参照）。なお、試験片を試験機にセットするための治具としては、ＳＭ工法用の楔式定着具を使用した。
【００１５】
図１は上記疲労試験の結果を示す。この図から明らかなように、ＰＣ鋼撚り線の側線と中心線の０．２％荷重の比が大きいほど、振幅強度は高くなっている。これは、定着具の撚り線把持用の歯が側線に食い込んでその切欠効果により振幅強度を低下させる要因となっており、側線の０．２％荷重が高いほどその切欠効果が軽減されるためと考えられる。そして、側線の０．２％荷重を中心線の８０％以上とすれば、振幅強度がＦＩＰで基準値としている８０ＭＰａを上回り、十分な耐疲労性が得られることが確認された。
【００１６】
また、図１に示したＰＣ鋼撚り線のうち、側線と中心線の０．２％荷重の比が８０％以上のものを使用してコンクリート構造物を製造したところ、従来と同等もしくはそれ以上の耐久性を確保しつつ、高強度化あるいは施工性向上を図ることができた。
【００１７】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【図面の簡単な説明】
【００１８】
【図１】実施形態のＰＣ鋼撚り線の側線と中心線の０．２％荷重の比と振幅強度との関係を示すグラフ
【図１】
2008007896.tif 000002